СПОСОБ ПОЛУЧЕНИЯ СОПОЛИМЕРОВ АЛКИЛМЕТАКРИЛАТОВ И МАЛЕИНОВОГО АНГИДРИДА

1. Способ получения не содержащего серы сополимера, содержащего мономерные звенья на основе алкилметакрилата и мономерные звенья на основе малеинового ангидрида, посредством полимеризации в растворе одного или более алкилметакрилатов и малеинового ангидрида в растворителе в присутствии инициатора радикальной полимеризации, при этом указанный способ включает стадии:
a) получения исходного реакционного раствора, содержащего один или более алкилметакрилатов, часть малеинового ангидрида, часть инициатора и часть растворителя;
b) добавления первого добавочного раствора, содержащего дополнительную часть малеинового ангидрида и дополнительную часть растворителя, к исходному реакционному раствору, причем без какого-либо инициатора, и
c) добавления второго добавочного раствора, содержащего дополнительную часть одного или более алкилметакрилатов и часть инициатора радикальной полимеризации, к исходному реакционному раствору,
где добавления как первого, так и второго добавочных растворов начинают одновременно и продолжительность добавлений первого и второго добавочных растворов регулируют таким образом, что добавление первого добавочного раствора завершается быстрее, чем добавление второго добавочного раствора, и
где не содержащий серы сополимер характеризуется среднечисловым молекулярным весом от 3000 до 9000 г/моль, представляющим собой среднечисловой молекулярный вес, определенный с помощью гель-проникающей хроматографии относительно стандартов на основе поли(метилметакрилата), и коэффициентом полидисперсности в диапазоне от 1 до 5, представляющим собой коэффициент полидисперсности, определенный с помощью гель-проникающей хроматографии относительно стандартов на основе поли(метилметакрилата), и
где молярное соотношение одного или более алкилметакрилатов и малеинового ангидрида в не содержащем серы сополимере находится в диапазоне от 10:1 до 1:1 в пересчете на общие молярные количества одного или более алкилметакрилатов и малеинового ангидрида, применяемых для получения не содержащего серы сополимера.
2. Способ по п. 1, отличающийся тем, что первый и второй добавочные растворы добавляют в течение от 30 минут до 12 часов.
3. Способ по п. 1 или 2, отличающийся тем, что первый добавочный раствор добавляют к исходному реакционному раствору в течение от 2 до 4 часов и второй добавочный раствор добавляют к исходному раствору в течение от 5 до 7 часов.
4. Способ по п. 1 или 2, отличающийся тем, что первый добавочный раствор добавляют к исходному реакционному раствору в течение от 2,5 до 3,5 часов и второй добавочный раствор добавляют к исходному раствору в течение от 5,5 до 6,5 часов.
5. Способ по п. 1 или 2, отличающийся тем, что часть одного или более алкилметакрилатов в исходном реакционном растворе составляет от 5 до 25 вес.% в пересчете на общее количество одного или более алкилметакрилатов.
6. Способ по п. 1 или 2, отличающийся тем, что часть одного или более алкилметакрилатов во втором добавочном растворе составляет от 75 до 95 вес.% в пересчете на общее количество одного или более алкилметакрилатов.
7. Способ по п. 1 или 2, отличающийся тем, что сумма частей одного или более алкилметакрилатов в исходном реакционном растворе и во втором добавочном растворе составляет от 50 до 100 вес.% в пересчете на общее количество одного или более алкилметакрилатов.
8. Способ по п. 1 или 2, отличающийся тем, что часть малеинового ангидрида в исходном реакционном растворе составляет от 5 до 25 вес.% малеинового ангидрида в пересчете на общее количество малеинового ангидрида.
9. Способ по п. 1 или 2, отличающийся тем, что часть малеинового ангидрида в первом добавочном растворе составляет от 75 до 95 вес.% малеинового ангидрида в пересчете на общее количество малеинового ангидрида.
10. Способ по п. 1 или 2, отличающийся тем, что сумма частей малеинового ангидрида в исходном реакционном растворе и в первом добавочном растворе составляет от 50 до 100 вес.% в пересчете на общее количество малеинового ангидрида.
11. Способ по п. 1 или 2, отличающийся тем, что общее количество одного или более алкилметакрилатов и малеинового ангидрида находится в диапазоне от 10 до 60 вес.% относительно общего веса всего исходного реакционного раствора и первого добавочного раствора и второго добавочного раствора.
6
22
12. Способ по п. 1 или 2, отличающийся тем, что по меньшей мере 80 мол.% одного или более алкилметакрилатов выбраны из группы C-Cалкилметакрилатов или их смеси.
13. Способ по п. 1 или 2, где весь растворитель или его часть выбраны из группы, состоящей из метилэтилкетона, изобутилметилкетона, анизола, н-бутанола, диметилформамида, диметилсульфоксида, бензола (петролейного эфира), ацетона, 1-гексена, этанола, ортоксилола и их смесей.
14. Не содержащий серы сополимер, полученный с помощью способа по любому из пп. 1-13, отличающийся тем, что среднечисловой молекулярный вес сополимера находится в диапазоне от 3000 до 9000 г/моль, где среднечисловой молекулярный вес определен с помощью гель-проникающей хроматографии относительно стандартов на основе поли(метилметакрилата), и коэффициент полидисперсности сополимера находится в диапазоне от 1 до 5, где коэффициент полидисперсности определен с помощью гель-проникающей хроматографии относительно стандартов на основе поли(метилметакрилата), и молярное соотношение одного или более алкилметакрилатов и малеинового ангидрида в полученном сополимере находится в диапазоне от 10:1 до 1:1 в пересчете на общие молярные количества одного или более алкилметакрилатов и малеинового ангидрида, применяемых для получения не содержащего серы сополимера.
15. Не содержащий серы сополимер по п. 14, отличающийся тем, что не содержащий серы сополимер содержит эквимолярные количества одного или более алкилметакрилатов и малеинового ангидрида в пересчете на общие молярные количества одного или более алкилметакрилатов и малеинового ангидрида, применяемых для получения не содержащего серы сополимера.